(57)【要約】  本発明はプラズマディスプレーパネル（ＰＤＰ）用前面フィルターの製造方法に関し、更に詳しくは、ガラス基板面に黒化処理層が形成された導電性メッシュフィルム、光学フィルムおよび反射防止膜を含む機能性フィルムからなるＰＤＰ用前面フィルターにおいて、視認性向上のために前記ガラス基板の後面に形成させた黒のセラミック縞模様を排除した透明ガラス基板を使用し、代りに、前記導電性メッシュフィルムの黒化処理層を形成する酸化皮膜の組成および厚さを調整して、従来のフィルターと比べ、同等以上の視認性確保が可能であり、同時に工程が単一化されて経済性および環境親和性を向上させたプラズマディスプレーパネル用前面フィルターの製造方法に関する。
2008541200.tif 000002
【特許請求の範囲】
【請求項１】
ガラス基板に、黒化処理層が形成された導電性メッシュフィルム、光学フィルムおよび反射防止膜を含む機能性フィルムが積層され、
前記ガラス板は黒のセラミック縞模様が排除された透明ガラス基板であり、前記導電性メッシュフィルムの黒化処理層はＣｕＯおよびＣｕ2Ｏが１：０．１〜１のモル比で含まれている銅酸化皮膜が０．０１〜１μｍの厚さで積層されることで形成されることを特徴とするプラズマディスプレーパネル用前面フィルター。
【請求項２】
前記透明ガラス基板の後面に、黒化処理層が形成された導電性メッシュフィルムおよび光学フィルムが順に積層され、前記透明ガラス基板の前面に反射防止膜が積層されていることを特徴とする、請求項１記載のプラズマディスプレーパネル用前面フィルター。
【請求項３】
前記透明ガラス基板の前面に、黒化処理層が形成された導電性メッシュフィルム、光学フィルムおよび反射防止膜が順に積層されることを特徴とする、請求項１記載のプラズマディスプレーパネル用前面フィルター。
【請求項４】
前記透明ガラス基板の前面に、黒化処理層が形成された導電性メッシュフィルム、および光学活性および反射防止機能を有する複合フィルムが順に積層されることを特徴とする、請求項１記載のプラズマディスプレーパネル用前面フィルター。
【請求項５】
前記機能性フィルムはロール状またはシート状であることを特徴とする、請求項１記載のプラズマディスプレーパネル用前面フィルター。
【発明の詳細な説明】
【技術分野】
【０００１】
本発明はプラズマディスプレーパネル（ＰＤＰ）用前面フィルターの製造方法に関し、更に詳しくは、ガラス基板面に少なくとも視聴者側に黒化処理層が形成された導電性メッシュフィルム、光学フィルムおよび反射防止膜を含む機能性フィルムからなるＰＤＰ用前面フィルターにおいて、視認性向上のために前記ガラス基板の後面に形成させた黒のセラミック縞模様を排除した透明ガラス基板を使用し、代りに、前記導電性メッシュフィルムの黒化処理層を形成する酸化皮膜の組成および厚さを調整して、従来のフィルターと比べ、同等以上の視認性確保が可能であり、同時に工程が単一化されて経済性および環境親和性を向上させたプラズマディスプレーパネル用前面フィルターの製造方法に関する。
【背景技術】
【０００２】
ＰＤＰ（プラズマディスプレーパネル）は他の表示装置より大型化が容易であり、薄型の発光型表示装置であり、次世代の高品質デジタルテレビとして最も適合していると評価されている。しかし、ＰＤＰは電磁波および近赤外線の放射量が多く、蛍光体の表面反射度が高いだけでなく、ＰＤＰに充填されたネオンにより放出されるオレンジ光により色純度が陰極線管に及ばないという短所がある。一方、ＰＤＰは厚さ３ｍｍの上板と下板で構成されているため、外部からの衝撃により容易にパネルが割れるという憂慮がある。
【０００３】
従って、前面フィルターは電磁波（ＥＭＩ）および近赤外線の放射から人体と装置を保護し、更に、表面反射を減らし、色純度を向上させ、外部からの衝撃からＰＤＰを保護するために前面フィルターを採用している。
【０００４】
ＰＤＰ用前面フィルターはＥＭＩ遮断レベルによって業務用と民生用に分けられる。業務用（Ｃｌａｓｓ Ａ）ＰＤＰに適用される前面フィルターは銀のような金属と屈折率の高い酸化物を交互に基板の後面にコーティングし、電磁波および近赤外線遮断層を形成し、ガラス基板の両面に反射防止膜を形成するか積層させて製造する。
【０００５】
一方、民生用（Ｃｌａｓｓ Ｂ）ＰＤＰに適用される前面フィルターは、銅パターンがエッチングされた導電性メッシュフィルムを粘着剤または接着剤を使用してガラス基板に付着し、ガラス基板の表面に反射防止膜を積層し、前記基板の後面に近赤外線遮断層が形成されたフィルムを積層することにより製造される。
【０００６】
ＥＭＩ遮断のための前記導電性メッシュフィルムは金属で構成されているため、外光がフィルムに反射され、ディスプレーの視認性およびコントラストが低下する。これを防止するために、導電性メッシュフィルムは視聴者側を酸化処理するか、ブラック系列の有機物で処理を実施する。
【０００７】
ＰＤＰの前面フィルターに使用されるガラス基板として、耐衝撃性の向上のために、一般的なフローティングガラス（ソーダ石灰ガラス）に比べて破壊強度が２〜５倍である半強化ガラスまたは強化ガラスを使用する。更に、視認性向上のために、基板ガラスの枠の外郭に幅約３ｃｍの黒のセラミック縞模様をシルクスクリーン印刷法にて形成させる。更に、使用者の安全のために、ガラスにＲまたはＣでベベル処理を行う。
【０００８】
従来のｃｌａｓｓ Ｂ対応ＰＤＰ用前面フィルターの製造方法は、縞模様が後面に印刷された強化ガラスの前面に反射防止膜を形成させ、強化ガラスの後面または前面に導電性メッシュフィルムを介在させ、近赤外線遮断層および色純度改善層を後面または前面に形成させる。反射防止膜は強化ガラス基板の最前面に配置されなければならない。
【０００９】
従来の黒のセラミック縞模様が印刷法にて後面に形成された強化ガラスは、黒のセラミック縞模様の印刷において費用が高く、更に印刷工程においてピンホールのような問題のため強化ガラスの製造収率が低下するという短所がある。更に、黒インクに環境有害物質が含まれている。
【発明の開示】
【発明が解決しようとする課題】
【００１０】
そこで、本発明の発明者は、ガラス基板の後面に黒のセラミック縞模様を形成させるにおいて、製造工程の効率性、費用対効果および環境親和性を向上させるために検討を重ねた。その結果、ガラス基板、黒化処理層が形成された導電性メッシュフィルム、光学フィルムおよび反射防止膜を含む機能性フィルムからなるＰＤＰ用前面フィルターにおいて、視認性向上のためにガラス基板の枠に沿って印刷された黒のセラミック縞模様を排除し、透明ガラス基板を使用するが、代わりに、導電性メッシュフィルムの黒化処理層が形成された銅酸化物の組成および厚さを調節し、従来と比較して同等以上の視認性の確保が可能でありながら、費用対効果を向上させ、最小限の単一工程、および環境親和性を有する本発明を見出した。
【００１１】
従って、本発明の目的は、従来のフィルターと比べ、工程が単純でありながら同等以上の視認性を有するプラズマディスプレーパネル用前面フィルターを製造する方法を提供することにある。
【課題を解決するための手段】
【００１２】
本発明は、ガラス基板面に少なくとも視聴者側に黒化処理層が形成された導電性メッシュフィルム、光学フィルムおよび反射防止膜を含む機能性フィルムからなり、視認性向上のために前記ガラス基板の後面に形成させた黒のセラミック縞模様を排除した透明ガラス基板を使用するが、代りにＣｕＯおよびＣｕ2Ｏが１：０．１〜１のモル比で含まれている銅酸化皮膜が０．０１〜１μｍの厚さで積層され、黒化処理層が形成された導電性メッシュフィルムが形成されたＰＤＰ用前面フィルターにその特徴がある。
【発明の効果】
【００１３】
前述した通り、本発明により製造されたＰＤＰ用前面フィルターは、視認性確保のための工程が最小化され、経済性および環境親和性が向上される。
【発明を実施するための最良の形態】
【００１４】
以下、本発明を詳しく説明すると下記の通りである。
【００１５】
本発明は、透明ガラス基板に少なくとも視聴者側に銅酸化皮膜から形成された黒化処理層が形成された導電性メッシュフィルム、光学フィルムおよび反射防止膜などの機能性フィルムからなり、従来のフィルターと同等以上の視認性を有すると同時に、経済的であり、最小限の単一工程を有し、環境親和性を向上させたプラズマディスプレーパネル用前面フィルターに関する。
【００１６】
視認性とは、目で見て認識する程度を言い、プラズマディスプレーパネルにおいては重要要素である。従来では、ＰＤＰ用前面フィルターにおいて、ガラス基板の枠に沿って黒のセラミック縞模様を形成し、ＥＭＩ遮断のために使用される導電性メッシュフィルムの表面に黒化処理層を形成させて視認性を向上させた。しかし、前記黒のセラミック縞模様を形成する印刷工程が容易ではないため、透明ガラス基板と比べて製造コストが著しく増加してしまう。更に、前記黒のセラミック縞模様を形成させるのに使用されるインクが環境的に有害物質であるため、厳しい規制を受けている。導電性メッシュフィルムの主要目的はＥＭＩの遮断であるが、黒化処理により付加的な視認性の向上も期待されている。前記黒化は導電性フィルムを酸化物および有機物でコーティング処理することで行われる。
【００１７】
本発明は透明基板を使用して製造コストを減少させ、視認性を向上させ、導電性メッシュフィルムの表面に特定の黒化処理層を形成することからなることに技術構成上の特徴がある。即ち、本発明は従来のフィルターと比べて同等以上の視認性を提供し、原価の有効性を向上させ、処理工程を最小限の単一工程とし、環境親和性を向上させることができる。
【００１８】
前記黒化処理層を形成する皮膜は特定のモル比と特定の厚さの銅酸化物から形成される。前記銅酸化皮膜の組成はＣｕＯとＣｕ2Ｏが１：０．１〜１のモル比、好ましくは、１：０．１〜０．５のモル比であり、更に、厚さは０．０１〜１μｍに形成することが好ましい。前記銅酸化物は酸化程度によってその含量比が決定され、当分野で一般的に知られている方法で調節される。
【００１９】
前記Ｃｕ2Ｏのモル比がＣｕＯ１モルに対して０．１モル未満の場合、電気導電性が低下するためＥＭＩ遮蔽性が減少し、一方、１モルを超過する場合は黒化度が低下する。また、銅酸化被膜の厚さが０．０１μｍ未満の場合、黒化度が低下し、一方、１μｍを超過する場合は、皮膜が破れやすいため粉が形成されてしまう。
【００２０】
前記のように形成された導電性メッシュフィルムは、皮膜の成分と厚さを調節して黒化度を改善したものとして、従来の様々な段階で行われたものと同様の効果を得ることができる。
【００２１】
本発明によるＰＤＰ用前面フィルターを、図１を参照にしてより具体的に見てみると下記の通りである。
【００２２】
まず、前面フィルターの基板３としては、枠の外郭に黒のセラミック縞模様が印刷されていない透明ガラス、より具体的にはフローティング（ソーダ石灰）ガラスを使用する。この時、前記ガラスはベベル、コーナーカットまたは強化処理されたガラスも使用することができる。このようなガラス基板は通常軽量化だけでなく耐衝撃性を有していなければならない。曲線による画面歪曲を防止するために２〜４ｍｍの厚さ、好ましくは２．５〜３ｍｍの厚さを有することが好ましい。
【００２３】
一般的に、前記ガラス基板の表面に、ＥＭＩ遮断のための導電性メッシュフィルム、近赤外線およびネオン光の遮断のための光学フィルムおよび反射防止膜などの機能性フィルムが積層されて形成される。
【００２４】
図２によると、前記ガラス基板の片面にポリエステルのような透明プラスチックフィルム（２ｃ）上に銅パターンが形成されたメッシュ（２ｅ）が形成されている。前記ガラス基板は接地のためにパターンされていなかった銅枠（２ｆ）を有し、視認性向上のために黒化処理された銅箔メッシュフィルムに粘着剤層（２ｄ）を前記ガラス基板に粘着させるために形成させる。前記ガラスの隅（Ｅｄｇｅ）とメッシュフィルムの接地表面との間の端（Ｍａｒｇｉｎ）は±２ｍｍ以下が適当であり、更に好ましくは±１ｍｍ以下が良い。
【００２５】
ＰＤＰから放射される近赤外線およびネオン光を遮断することで、色純度を向上させるフィルムとして、透明可塑性樹脂基板フィルム（１ａ）に近赤外線遮断色素と選択的吸光色素が含まれた層（１ｂ）が形成される。
【００２６】
前記透明熱可塑性樹脂基板フィルムとは当分野で一般的に使用されるものを使用する。具体的に、ポリエチレンテレフタレート（ＰＥＴ）、ポリカーボネート（ＰＣ）、ポリメチルメタクリレート（ＰｍｍＡ）、トリアセテートセルロース（ＴＡＣ）およびポリエーテルスルホン（ＰＥＳ）が使用され、前記基板フィルムの厚さは２５〜１５０μｍの範囲が適合し、光線透過率は８０％以上、さらに好ましくは９０％以上が良い。
【００２７】
前記層（１ｂ）は透明熱可塑性基板フィルム上に、近赤外線遮断色素と選択的吸光色素が含まれた溶液をコーティングすることにより形成される。前記近赤外線遮断色素は当分野で一般的に使用されるものを使用し特別に限定しないが、ニッケル錯体とジアンモニウムの混合色素、銅や亜鉛イオンを含有する化合物色素、有機物色素などを使用することが好ましい。この時、近赤外線遮断色素は全体固形分１００重量部を基準として１．０〜２０重量部で使用することがより好ましい。
【００２８】
選択的吸光色素は当分野で使用されるものを使用する。大韓民国公開特許第２００１−０２６８３８号および第２００１−０３９７２７号に提示されたテトラアザポルフィリンに存在する金属元素（Ｍ）が、アンモニア、水およびハロゲンからなる群から選択された配位子と配位結合をなす誘導体色素を使用することが好ましい。この時、金属（Ｍ）としては亜鉛（Ｚｎ）、パラジウム（Ｐｄ）、マグネシウム（Ｍｇ）、マンガン（Ｍｎ）、コバルト（Ｃｏ）、銅（Ｃｕ）、ルテニウム（Ｒｕ）、ロジウム（Ｒｈ）、鉄（Ｆｅ）、ニッケル（Ｎｉ）、バナジウム（Ｖ）、スズ（Ｓｎ）およびチタン（Ｔｉ）とからなる群から選択されたものが好ましい。このような選択的吸光色素は全体固形分１００重量部を基準として０．０１〜５．０重量部の範囲で使用し、使用量が０．０１重量部未満の場合、選択的吸光機能が低下するため色純度向上効果を期待することができず、一方、５．０重量部を超過するとフィルターのカラーバランスが歪曲し、透過率が低下する。
【００２９】
更に、前記赤外線遮断色素と選択的吸光色素以外にも、各波長領域の透過率の調節または白色度を向上させるために、アゾ染料、シアニン染料、ジフェニルメタン染料、トリフェニルメタン染料、フタロシアニン染料、キサンテン染料、ジフェニレン染料、インディゴ染料、ポルフィリン染料などの染料を更に添加して使用することができる。前記染料は全体固形分１００重量％を基準として約０．０５〜３重量％の範囲で使用することが好ましく、染料の含量が０．０５重量％未満の場合、追加使用による効果を得ることができず、また、３重量％を超過する場合、別の化学物の量が相対的に減少してしまう。
【００３０】
前記色素をプラスチック透明バインダーおよび溶媒と混合して溶液を製造し、透明熱可塑性フィルム上に塗布する。前記プラスチック透明バインダーとして、例えばポリ（メチルメタクリレート）（ＰＭＭＡ）、ポリビニルアルコール（ＰＶＡ）、ポリカーボネート（ＰＣ）、エチレンビニルアセテート（ＥＶＡ）、ポリ（ビニルブチラール）（ＰＶＢ）およびポリエチレンテレフタレート（ＰＥＴ）が使用され、これらは溶媒１００重量％に対して５〜４０重量％の範囲で使用することが好ましい。
【００３１】
更に、前記色素含有コーティング組成物に使用される溶媒としては、当分野で一般的に使用されるものを使用し、例えば、トルエン、キシレン、アセトン、メチルエチルケトン（ＭＥＫ）、プロピルアルコール、イソプロピルアルコール、メチルセロソルブ、エチルセロソルブまたはジメチルホルムアミド（ＤＭＦ）を使用することができる。
【００３２】
耐光性を向上させるためにコーティング組成物に数種の安定剤を更に追加して添加することができる。一般的に、色素の変色を防止するためのラジカル反応抑制剤のような安定剤は全体固定分１００重量部に対して１５〜５０重量部の範囲で使用する。
【００３３】
前記コーティング層を形成させる方法は当分野で通常的に使用されるものを使用し特別に限定しないが、例えば、ロールコーティング、金型コーティングまたはスピンコーティングが使用される。コーティング層の厚さは、乾燥後の厚さが約１〜２０μｍであることが好ましく、近赤外線遮断性能を具現するためには約２〜１０μｍが更に好ましい。
【００３４】
導電性メッシュ（２ａ）の材料としては金属繊維や金属が被覆された繊維を使用した導電性繊維メッシュ、またはフォトリソグラフィーやスクリーン印刷によりパターンが形成された金属メッシュなどを使用することができ、前記導電性メッシュは透明熱可塑性基板フィルム２ｃ上に形成され、このフィルムは透明粘着剤（２ｄ）を通してガラス基板上に積層される。本発明は視認性向上のために、少なくとも基板フィルムの枠または金属メッシュの枠面を特定の組成および厚さを有する銅酸化物により被膜されることに特徴がある。
【００３５】
前記黒のセラミック縞模様は当分野で行われる通常の方法で行うことができ、特定の方法には限定されないが、本発明の一具体例では、銅箔を酸化させて黒化処理層を形成させ、前記銅箔を透明熱可塑性フィルムに付着させ、前記フィルムをフォトリソグラフィーによりエッチング、およびパターン化してメッシュフィルムを得る。
【００３６】
前記導電性メッシュフィルムのラインピッチは５０〜５００μｍ、好ましくは１００〜４００μｍであり、幅は１〜１００μｍ、好ましくは５〜５０μｍが良い。メッシュのピッチが小さいと透過率が低下し、一方、大きいとＥＭＩの遮断性能が低下してしまう。
【００３７】
前記で製造した、近赤外線の遮断および選択的光吸収層１ｂをコーティングする熱可塑性樹脂フィルム１を、前記導電性メッシュフィルム２が積層されたガラス基板３上に透明な粘着剤を使用して積層させる。前記積層方法としては当分野で一般的に使用されるものを使用し、例えばロール積層法、シート積層法などがあり、生産性向上のためにロール積層法を使用するのが良い。
【００３８】
各フィルムを積層するための透明粘着剤としては、通常アクリル系透明粘着剤を使用し、粘着層のヘイズは３．０以下で、好ましくは１．０以下であり、粘着層の厚さは１０〜１００μｍ、好ましくは１５〜５０μｍの範囲である時、十分な粘着力を得ることができる。前記粘着層の厚さが１０μｍ未満で薄い場合、十分な粘着力を得ることができず、また、１００μｍを超過して厚い場合、ヘイズが増加して再作業性が低下する。
【００３９】
前記粘着剤層は粘着剤、溶媒、硬化剤、その他添加剤が含まれた溶液をフィルム上にコーティングすることで形成され、例えば、ロールコーティング、金型コーティング、コンマコーティングまたはリップコーティングが使用される。更に、離型フィルム上に予め形成された粘着剤層を前記近赤外線遮断層およびネオン光遮断層上に転写させることもできる。
【００４０】
その後、反射防止膜４は前記メッシュフィルムと近赤外線遮断膜およびネオン光遮断膜が積層されたガラスの前面または薄板にロール積層法で積層される。
【００４１】
次に、メッシュの透明化処理を実施するが、本発明で使用されたメッシュ透明化工程は、（ａ）透明ガラス基板３の後面にパターン形状のメッシュフィルムを粘着剤を使用して積層させ、（ｂ）近赤外線遮断性能を有するフィルム１およびネオン光吸光層を粘着剤を使用して金属メッシュ２ａの最上面に積層し、（ｃ）透明ガラス基板の前面に反射防止膜を積層させる。この時、反射防止膜／ガラス／メッシュ／近赤外線遮断の順に積層させる。
【００４２】
前記方式で積層されたフィルターをオートクレーブで加熱および加圧する。前記フィルターは４０〜２００℃、好ましくは５０〜１００℃の温度で加熱し、加圧量は１〜１０ｋｇｆ／ｃｍ2、好ましくは２〜５ｋｇｆ／ｃｍ2が良い。この時、加圧は空気圧または蒸気圧を使用するのが良い。約３０分間加熱、加圧した後、前記フィルターをオートクレーブの内部または大気中で冷却させる。冷却方法としては空冷法、水冷法または流体冷法などを使用することができるが、生産性を考慮すると水冷法を使用することが好ましい。
【００４３】
前記透明化処理において、メッシュパターンの透明化のための粘着剤層は近赤外線遮断層およびネオン光吸光層を有するプラスチックフィルムの裏面に介在させても良く、反射防止膜の裏面に介在させても良い。
【００４４】
更に、オートクレーブ工程において加熱および加圧中に発生し得る混合物によるスクラッチや汚濁を防ぐために、近赤外線遮断層およびネオン光吸光層を有するフィルムの（最外部）裏面、または反射防止膜の前面に保護フィルムを付着させる。
【００４５】
前記図１に表された順序以外に、機能性フィルムの積層方法は多様化させることができる。例えば、１）透明ガラス基板の後面に黒化処理層が形成された導電性メッシュフィルムおよび光学フィルムが順に積層され、反射防止膜が透明ガラス基板の前面に積層される方法、２）透明ガラス基板の前面に黒化処理層が形成された導電性メッシュフィルム、光学フィルムおよび反射防止膜が順に積層される方法、３）透明ガラス基板の前面に黒化処理層が形成された導電性メッシュフィルム、および光学および放射防止機能が混合された複合フィルムが順に積層される方法がある。即ち、本発明の目的を外れない範囲内で機能性フィルムは様々な方法で積層される。
【００４６】
前述した通り、本発明によると、枠に黒のセラミック縞模様のない透明ガラス基板に、特定の黒化処理層が形成された導電性メッシュ、および色純度を向上させるため近赤外線遮断と選択的吸光の機能を有する色素層が塗布された透明熱可塑性フィルムを順に積層し、その後面または前面に反射防止膜を積層した後、オートクレーブで加熱、加圧して透明化処理を行うことにより、ＰＤＰ用前面フィルターを完成させる。本発明によるＰＤＰ用前面フィルターの製造方法は、セラミック印刷工程を除去することで製造単価を低減させることができ、更に、Ｙ＝１〜３、ｘ＝０．１７〜０．２７、ｙ＝０．１５〜０．２５、△Ｅ＝１．０以下の色座標数値を得ることができる。
【００４７】
以上説明したような本発明を下記実施例により更に詳しく説明するが、本発明が実施例により限定されるわけではない。
【実施例】
【００４８】
（実施例１）
（段階１）ベベル加工された半強化ガラスの製造
厚さ２．８ｍｍのソーダ石灰ガラスを５８４×９８４ｍｍのサイズに裁断し、Ｃ０．２〜１．２ｍｍにベベル加工を行った後、４隅をＣ５±３ｍｍまたはＲ７±３ｍｍに裁断する。前記ガラスを焼戻し炉で約５００℃の温度で強化処理を行った。
【００４９】
（段階２）機能性フィルムの積層
前記段階１で製造されたガラスの一面に図２のように、銅パターンが連続してポリエステルフィルム上に形成され、そのポリエステルフィルムの裏面に粘着剤層が形成され、銅のポリエステルフィルム側がアルカリ雰囲気下で３〜４分間黒化処理されたロール状のメッシュフィルムをロール積層法を利用して４隅に２ｍｍの端を設けて、３ｋｇｆ／ｃｍ2の圧力と１ｍ／ｍｉｎの速度で常温積層を実施した。ポリエステルフィルムに近赤外線遮断層およびネオン光遮断層が形成され、前記層に粘着剤層が形成された近赤外線遮断膜およびネオン光遮断膜を５５６×９５５ｍｍのサイズで裁断し、前記ガラスの後面に前記メッシュフィルムを３ｋｇｆ／ｃｍ2の圧力と１ｍ／ｍｉｎの速度で常温で積層した。前記積層体の前面に５８０×９８０ｍｍのサイズに裁断した反射防止膜を３ｋｇｆ／ｃｍ2の圧力と１ｍ／ｍｉｎの速度で常温積層を実施した。
【００５０】
（段階３）透明化処理
前記積層体をオートクレーブに入れ、８０℃の温度、５ｋｇｆ／ｃｍ2の圧力で６０分間維持した後、約３０分間冷却させてＰＤＰ用前面フィルターを完成させた。
【００５１】
（実施例２）
実施例１の段階２で使用された、銅パターンが連続してポリエステルフィルム上に形成され、そのポリエステルフィルムの裏面に粘着剤層が形成され、少なくとも前記フィルム側が黒化処理されたロール状のメッシュフィルムをロール積層法を利用して４隅に２ｍｍの端を設けて、３ｋｇｆ／ｃｍ2の圧力と１ｍ／ｍｉｎの速度で常温積層を実施した。ポリエステルフィルムに近赤外線遮断層およびネオン光遮断層が形成され、前記層に粘着剤層が形成された近赤外線遮断膜およびネオン光遮断膜を５５６×９５５ｍｍのサイズで裁断し、前記積層体の前面に３ｋｇｆ／ｃｍ2の圧力と１ｍ／ｍｉｎの速度で常温で積層した。前記積層体の前面に５８０×９８０ｍｍのサイズに裁断した反射防止膜を３ｋｇｆ／ｃｍ2の圧力と１ｍ／ｍｉｎの速度で常温積層を実施した。前記積層体を実施例１と同様の方法にて透明化処理を行い、前面フィルターを製造した。
【００５２】
（実施例３）
実施例１の段階２で使用された、銅パターンが連続してポリエステルフィルム上に形成され、そのポリエステルフィルムの裏面に粘着剤層が形成され、少なくとも前記フィルム側が黒化処理されたロール状のメッシュフィルムをロール積層法を利用して４隅に２ｍｍの端を設けて、３ｋｇｆ／ｃｍ2の圧力と１ｍ／ｍｉｎの速度で常温積層を実施した。
【００５３】
ポリエステルフィルムに近赤外線遮断層およびネオン光遮断層が形成され、前記層に粘着剤層が形成された近赤外線遮断膜およびネオン光遮断膜を５５６×９５５ｍｍのサイズで裁断し、前記積層体の前面に３ｋｇｆ／ｃｍ2の圧力と１ｍ／ｍｉｎの速度で常温で積層した。前記積層体の前面に５８０×９８０ｍｍのサイズに裁断した反射防止膜を３ｋｇｆ／ｃｍ2の圧力と１ｍ／ｍｉｎの速度で常温積層を実施した。この時、前記粘着剤層が前記メッシュ表面に接触するようにする。
【００５４】
前記積層体の前面に５５６×９５５ｍｍのサイズに裁断した反射防止膜を３ｋｇｆ／ｃｍ2の圧力と１ｍ／ｍｉｎの速度で常温積層を実施した。前記積層体を実施例１と同様の方法にて透明化処理を行い、前面フィルターを製造した。
【００５５】
（実施例４）
実施例１の段階２で使用された、銅パターンが連続してポリエステルフィルム上に形成され、そのポリエステルフィルムの裏面に粘着剤層が形成され、少なくとも前記フィルム側が黒化処理されたロール状のメッシュフィルムをロール積層法を利用して４隅に２ｍｍの端を設けて、３ｋｇｆ／ｃｍ2の圧力と１ｍ／ｍｉｎの速度で常温積層を実施した。ポリエステルフィルムの片面に近赤外線遮断層およびネオン光遮断層および粘着剤層が形成され、ポリエステルフィルムのもう片面に反射防止層が形成された、近赤外線遮断およびネオン光遮断および反射防止機能を有する複合フィルムを５５６×９５５ｍｍのサイズに裁断し、前記積層体の前面に３ｋｇｆ／ｃｍ2の圧力と１ｍ／ｍｉｎの速度で常温積層を行った。前記積層体を実施例１と同様の方法にて透明化処理を行い、前面フィルターを製造した。
【００５６】
（比較例１）
（段階１）ベベル加工、印刷された、半強化ガラスの製造
厚さ２．８ｍｍのフローティングガラス（ソーダ石灰ガラス）を５８４×９８４ｍｍのサイズに裁断し、Ｃ０．２〜１．２ｍｍにベベル加工を行った後、４隅をＣ５±３ｍｍまたはＲ７±３ｍｍに裁断した。前記ガラスの枠の外郭に黒のセラミックインクをシルクスクリーン印刷法を利用して３０ｍｍの幅で印刷を行った後、乾燥させて前記ガラスを焼戻し炉で約５００℃の温度で強化処理を行った。
【００５７】
実施例１の段階２と段階３と同様の方式で行い、ＰＤＰ用前面フィルターを製造した。
【００５８】
（比較例２）
前記実施例１と同様に実施するが、前記導電性メッシュフィルムの黒化処理はアルカリ酸化法で行い、ＰＤＰ用前面フィルターを製造した。
【００５９】
（実験例１）
前記前面フィルターの黒化処理領域での反射色度を積分球を利用した分光光度計で測定し、米国のＨｕｎｔｅｒＬａｂ社で製作したＣｏｌｏｒｑｕｅｓｔ ＸＥおよびＣ光源を使用した。
【００６０】
前記実施例１〜４および比較例１〜２によって製造された前面フィルターの黒化処理領域の反射色度の結果を測定し、その結果を下記表１に表す。ここで、Ｙは明度であり、△Ｅは比較例１で製造されたフィルターと、比較例２と実施例１、２、３および４によって製造されたフィルターとの偏差を表したものである。
【表１】
2008541200.tif 000003
【００６１】
前記表１に表されるように、実施例１〜４の方法で製造された前面フィルターは、比較例１でスクリーン印刷法で黒化処理を行った半強化ガラス基板を使用したフィルターと比べて反射防止性能に差がなかった。
【００６２】
即ち、Ｙは１〜３の範囲、ｘは０．１７〜０．２７の範囲、ｙは０．１５〜０．２５の範囲および△Ｅは１．０以下を表した。
【００６３】
（実験例２）
前記実施例１および比較例２で製造された各導電性メッシュフィルムに形成された黒化処理層の組成および厚さを測定し、下記表２に表した。
【表２】
2008541200.tif 000004
【００６４】
前記表２に表されるように、前記実施例１は導電性メッシュフィルムの表面に形成された酸化皮膜の組成はＣｕＯ：Ｃｕ2Ｏ＝１：０．１の比であり、その厚さは０．０５μｍであり、従来のフィルムと同等以上の色座標および色偏差を得ることができる。
【００６５】
一方、従来の方法によりアルカリ雰囲気下で製造された前記比較例２の酸化皮膜は本発明のような皮膜組成を形成することができないため、同等の効果発現が可能ではないことを確認することができた。
【図面の簡単な説明】
【００６６】
【図１】本発明の実施例１により製造されたＰＤＰ用前面フィルターの断面図である。
【図２】本発明の実施例１の銅パターンが形成されたＥＭＩ遮断用導電性フィルムの概略図である。
【図３】本発明に実施例２により製造されたＰＤＰ用前面フィルターの積層構成を表した図面である。
【図４】本発明に実施例３により製造されたＰＤＰ用前面フィルターの積層構成を表した図面である。
【図５】本発明に実施例４により製造されたＰＤＰ用前面フィルターの積層構成を表した図面である。
【図６】本発明に比較例１により製造されたＰＤＰ用前面フィルターの積層構成を表した図面である。
【符号の説明】
【００６７】
１  近赤外線遮断および色純度改善フィルム
１ａ  透明プラスチックフィルム
１ｂ  近赤外線遮断および選択的光吸収層
１ｃ  透明粘着剤層
２  導電性メッシュフィルム
２ａ  メッシュパターン
２ｂ  メッシュ黒化処理面
２ｃ  透明プラスチックフィルム
２ｄ  透明粘着剤層
２ｅ  銅メッシュパターン
２ｆ  メッシュ４面接地面
３  ガラス基板
３ａ  ガラス基板後面
３ｂ  ガラス基板前面
３ｃ  ガラスブラックセラミック印刷層
４  反射防止フィルム
４ａ  透明粘着剤層
４ｂ  透明プラスチックフィルム
４ｃ  反射防止層
５  近赤外線遮断および色純度改善および反射防止複合フィルム
【図１】
2008541200.tif 000005
【図２】
2008541200.tif 000006
【図３】
2008541200.tif 000007
【図４】
2008541200.tif 000008
【図５】
2008541200.tif 000009
【図６】
2008541200.tif 000010
【国際調査報告】
2008541200.tif 000011
2008541200.tif 000012
2008541200.tif 000013